(57)【特許請求の範囲】
【請求項１】
少なくとも表面の一部に、目視可能な第１の凹凸により形成された模様が施された領域であって、前記模様内に前記第１の凹凸よりも微小な第２の凹凸が形成されて粗面化された領域を有する射出成形品の製造方法であって、
ポリマー材料と熱膨張性カプセルとが混合された成形材料を、射出成形型の所定形状の成形キャビティ内に射出して充填する充填工程、ここで成形キャビティの成形面の少なくとも一部には、射出成形体の表面に目視可能な第１の凹凸により形成される模様を施すための第３の凹凸が形成されている；
前記充填した成形材料を、前記成形キャビティ内で冷却固化して、少なくとも表面の一部に、目視可能な第１の凹凸により形成された模様が施された領域を有する射出成形体を得る成形工程；
前記得られた射出成形体を前記射出成形型から取り出す取出工程；及び
前記取り出した射出成形体の表面の目視可能な第１の凹凸により形成された模様が施された領域の少なくとも一部を加熱することにより、前記熱膨張性カプセルを熱膨張させて、前記目視可能な第１の凹凸により形成された模様内に前記第１の凹凸よりも微小な第２の凹凸を形成して、粗面化された領域を形成する粗面化工程
を含むことを特徴とする、射出成形品の製造方法。
【請求項２】
前記粗面化された領域において、前記第２の凹凸についての最大断面高さＲｔ２が、３０μｍ以上２００μｍ未満であることを特徴とする、請求項１に記載の製造方法。
【請求項３】
前記粗面化工程において、前記模様を形成する目視可能な第１の凹凸の凸部の表面から所定の基準深さまでの表層部において膨張した熱膨張性カプセルの平均粒径（ｄｃ）に対する該第１の凹凸の凹部の表面から前記所定の基準深さまでの表層部において膨張した熱膨張性カプセルの平均粒径（ｄｖ）の比（ｄｖ／ｄｃ）が、０．８０以上１．２０以下の範囲内となるように、加熱することを特徴とする、請求項１又は２に記載の製造方法。
【発明の詳細な説明】
【技術分野】
【０００１】
本発明は、射出成形品の製造方法、及び射出成形品に関する。詳しくは、少なくとも表面の一部に、目視可能な凹凸により形成された模様が施された領域であって、当該模様内に当該目視可能な凹凸よりも微小な凹凸が形成されて粗面化された領域を有する射出成形品の製造方法、及び当該製造方法により得られる射出成形品に関する。
【背景技術】
【０００２】
コンソールボックス、インストルメントパネル、カバー部材等の車両内装品や、建物内装品などの成形品には、意匠性が求められている。そのため、成形品の表面に、凹凸を利用して皮シボ模様、格子模様等の装飾模様を施すことがしばしば行われている。そして、成形品の表面を低グロス化（艶消し）して外観品質を高めるために、成形品の装飾模様が施された表面を粗面化することがある。
【０００３】
装飾模様が施された表面が粗面化された成形品を製造する一つの方法として、装飾模様が施され且つ粗面化された成形面を有する金型を用いてポリマー材料を射出成形する方法が挙げられる。具体例として特許文献１には、成形面に、成形品の表面に凹凸を伴う装飾模様を賦形するための模様賦形用凹凸部が形成されるとともに、前記装飾模様の平均模様単位よりも小さい平面寸法の無数の微小凹部又は微小凸部が予め設計された平面配列パターンで配列する低グロス化用加工部が形成された成形用金型を用いて、ポリマー材料を射出成形する方法が開示されている。
【先行技術文献】
【特許文献】
【０００４】
【特許文献１】特開２００６−６８９７２号公報
【発明の概要】
【発明が解決しようとする課題】
【０００５】
しかしながら、上記特許文献１に記載されている技術では、ポリマー材料の流動性が悪い場合には、成形用金型の成形面の無数の微小凹部又は微小凸部が予め設計された平面配列パターンで配列する低グロス化用加工部に、ポリマー材料が流れ込み難くなり、その結果、微小凹部又は微小凸部を射出成形品に転写することができずに、装飾模様が施された表面が粗面化された射出成形品を得ることが困難になるという問題がある。ポリマー材料の流動性を高めるために、金型の温度を上げる方法が考えられるが、成形装置が大きくなったり、コスト高を招いたりする。したがって、金型の温度を上げる方法は、解決策として現実的ではない。
【０００６】
本発明は、上記の問題点を解決するべく創出されたものであり、その目的は、装飾模様が施された表面が粗面化された射出成形品を、ポリマー材料の流動性に関わらず容易に製造可能な方法を提供することである。
【課題を解決するための手段】
【０００７】
上記の課題を解決するべく創出された請求項１の発明は、少なくとも表面の一部に、目視可能な第１の凹凸により形成された模様が施された領域であって、前記模様内に前記第１の凹凸よりも微小な第２の凹凸が形成されて粗面化された領域を有する射出成形品の製造方法である。当該製造方法は、ポリマー材料と熱膨張性カプセルとが混合された成形材料を、射出成形型の所定形状の成形キャビティ内に射出して充填する充填工程、ここで成形キャビティの成形面の少なくとも一部には、射出成形体の表面に目視可能な第１の凹凸により形成される模様を施すための第３の凹凸が形成されている；前記充填した成形材料を、前記成形キャビティ内で冷却固化して、少なくとも表面の一部に、目視可能な第１の凹凸により形成された模様が施された領域を有する射出成形体を得る成形工程；前記得られた射出成形体を前記射出成形型から取り出す取出工程；及び前記取り出した射出成形体の表面の目視可能な第１の凹凸により形成された模様が施された領域の少なくとも一部を加熱することにより、前記熱膨張性カプセルを熱膨張させて、前記目視可能な第１の凹凸により形成された模様内に前記第１の凹凸よりも微小な第２の凹凸を形成して、粗面化された領域を形成する粗面化工程を含むことを特徴とするものである。
かかる構成によると、ポリマー材料の流動性が悪い場合に困難な射出成形品の装飾模様が施された表面の粗面化を、熱膨張性カプセルの熱膨張を利用して行う。そのため、装飾模様が施された表面が粗面化された射出成形品を、ポリマー材料の流動性に関わらず容易に製造することができる。
【０００８】
請求項２の発明は、請求項１の発明において、前記粗面化された領域において、前記第２の凹凸についての最大断面高さＲｔ２が、３０μｍ以上２００μｍ未満であることを特徴とするものである。
かかる構成によると、射出成形品の装飾模様が施された表面が適切に粗面化されるため、外観品質に特に優れた射出成形品を得ることができる。
【０００９】
請求項３の発明は、請求項１又は２の発明において、前記粗面化工程において、前記模様を形成する目視可能な第１の凹凸の凸部の表面から所定の基準深さまでの表層部において膨張した熱膨張性カプセルの平均粒径（ｄｃ）に対する該第１の凹凸の凹部の表面から前記所定の基準深さまでの表層部において膨張した熱膨張性カプセルの平均粒径（ｄｖ）の比（ｄｖ／ｄｃ）が、０．８０以上１．２０以下の範囲内となるように、加熱することを特徴とするものである。
かかる構成によると、目視可能な第１の凹凸の凸部と凹部とが同程度に粗面化されるために、外観品質に特に優れ且つ触感に優れる射出成形品を得ることができる。
【００１０】
請求項４の発明は、請求項１〜３のいずれか１項に記載の製造方法により得られる射出成形品である。
かかる構成によると、射出成形品の装飾模様が施された表面の粗面化を、熱膨張性カプセルの加熱による膨張を利用して行うため、装飾模様が施された表面が布目調に粗面化される。そのため、外観品質に特に優れ且つ触感に優れる射出成形品となる。
【図面の簡単な説明】
【００１１】
【図１】本発明の一実施形態に係る射出成形品の製造方法に用いられる射出成形型の一例の断面図である。
【図２】図１のＩＩ−ＩＩ方向に沿った断面のうちの、射出成形体の第１の凹凸が形成された部分とその近傍部分を示す部分断面図である。
【図３】本発明の一実施形態に係る射出成形品の製造方法の加熱工程を示す斜視図である。
【図４】本発明の一実施形態に係る射出成形品の製造方法により製造される射出成形品の外形を模式的に示す斜視図である。
【図５】図４中のＶ−Ｖ線に沿う断面図である。
【図６】図５中のＶＩ−ＶＩ線に沿った断面のうちの、射出成形品の第１及び第２の凹凸が形成された部分とその近傍部分を示す部分断面図である。
【発明を実施するための形態】
【００１２】
以下、本発明の好適な実施形態を説明する。なお、本明細書において特に言及している事項以外の事柄であって、本発明の実施に必要な事項は、従来技術に基づく当業者の設計事項として把握され得る。本発明は、本明細書及び図面によって開示されている事項と当該分野における技術常識とに基づいて実施することができる。
【００１３】
本発明の一実施形態は、少なくとも表面の一部に、目視可能な第１の凹凸により形成された模様が施された領域であって、当該模様内に第１の凹凸よりも微小な第２の凹凸が形成されて粗面化された領域を有する射出成形品の製造方法である。
【００１４】
ここで開示される射出成形品の製造方法においては、まず、ポリマー材料と熱膨張性カプセルとが混合された成形材料を、射出成形型の所定形状の成形キャビティ内に射出して充填する充填工程が行われる。ここで、成形キャビティの成形面の少なくとも一部には、射出成形体の表面に目視可能な第１の凹凸により形成される模様を施すための第３の凹凸が形成されている。
【００１５】
ここで開示される射出成形品の製造方法に用いられるポリマー材料は、上記熱膨張性カプセルを分散させるマトリックス（母材）となるものである。ポリマー材料としては、従来から射出成形品に用いられる材料を特に限定なく使用することができる。例えば、各種の熱可塑性樹脂及び熱可塑性エラストマーを使用することができる。熱可塑性樹脂としては、例えば、ポリエチレン、ポリプロピレン等のポリオレフィン系樹脂；ポリスチレン、アクリロニトリル−スチレン−ブタジエン樹脂（ＡＢＳ）等のスチレン系樹脂；塩化ビニル樹脂；等が挙げられる。熱可塑性エラストマーとしては、例えば、スチレン系、オレフィン系、エステル系、ポリアミド系、塩化ビニル系、ウレタン系等の各種熱可塑性エラストマーが挙げられる。ポリマー材料としては、熱可塑性エラストマーが好ましく用いられる。
【００１６】
ここで開示される射出成形品の製造方法に用いられる熱膨張性カプセルは、典型的には、加熱によって占有体積を増す内包物質（通常は、気体、固体、又は液体であって加熱によって気化（ガス化）するもの）を熱可塑性樹脂製の外殻内に封じ込めた粒子として構成されている。かかる熱膨張性カプセルの外殻を構成する材料としては、例えば、ポリ塩化ビニリデン、塩化ビニリデン−アクリロニトリル共重合体、ポリアクリロニトリル、アクリロニトリル系共重合体、ポリメタクリル酸メチル等のアクリル系（共）重合体、ポリ塩化ビニル等の熱可塑性樹脂が挙げられる。また、内包物質としては、例えば、ｎ−ペンタン、ｎ−ヘキサン、ｎ−ブタン、イソブタン、イソペンタン等の低沸点炭化水素が挙げられる。また、空気、二酸化炭素、窒素、アルゴン等の不活性ガス（一部又は全部が液化した状態であり得る）を内包物質とすることもできる。このような熱膨張性カプセルが加熱されると、熱膨張性カプセルの外殻を構成する熱可塑性樹脂が軟化し、且つ外殻の内部に収容された上記内包物質が体積膨張する（即ち、上記内包物質が膨張剤として機能する）ことによって、熱膨張性カプセルが熱膨張する。更に、外殻の一部又は全体が膨張の限度を超えて引き伸ばされることにより熱膨張性カプセルが破裂することもある。このようなカプセルの膨張や膨張後のカプセルの破裂によって射出成形品の表面に微細な凹凸が形成される。
【００１７】
ここで開示される熱膨張性カプセルの熱膨張前の形状は特に限定されない。例えば、略球形状、紡錘形状、不定形状、円筒状等の各種形態を取り得る。熱膨張性カプセルの分散性及び熱膨張後の装飾的効果の点から、熱膨張性カプセルは略球形状であることが好ましい。熱膨張前の熱膨張性カプセルの平均粒径は、凡そ１５μｍ以上４０μｍ以下である。また、熱膨張後の熱膨張性カプセルの平均粒径は、凡そ５０μｍ以上である。
【００１８】
なお、上記平均粒径とは、熱膨張性カプセルの粒径の平均値である。かかる平均粒径は、光学顕微鏡や電子顕微鏡（例えば透過型電子顕微鏡又は走査型電子顕微鏡）を用いた観察によって容易に求めることができる。例えば、射出成形品の断面の顕微鏡写真から予め定められた数（例えば４０個程度）の熱膨張性カプセルを無作為にそれぞれ抽出し、各熱膨張性カプセルの粒径を測定する。ここで熱膨張性カプセルが球状である場合には、直径が粒径であり、非球状である場合には、熱膨張性カプセルの最長と最短の長さの算術平均を粒径とする。そして、測定された各熱膨張性カプセルの粒径の平均値を熱膨張性カプセルの平均粒径とする。熱膨張前の熱膨張性カプセルの平均粒径は、射出成形品の熱膨張性カプセルが熱膨張していない領域の断面写真から求めることができ、熱膨張後の熱膨張性カプセルの平均粒径は、射出成形品の熱膨張性カプセルが熱膨張している領域の断面写真から求めることができる。
【００１９】
好ましく用いられる熱膨張性カプセルの市販品（マスターバッチ化された状態で市販されているものを含む。）としては、積水化学工業株式会社製の商品名「アドバンセル（ＡＤＶＡＮＣＥＬＬ）（登録商標）」、Ａｋｚｏ  Ｎｏｂｅｌ社製の商品名「エクスパンセル（ＥＸＰＡＮＣＥＬ）（登録商標）」、松本油脂製薬株式会社製の商品名「マツモトマイクロスフェアー（登録商標）」、及び大日精化工業株式会社製の商品名「ダイフォーム（登録商標）」等が挙げられる。
【００２０】
熱膨張性カプセルの配合量は、成形材料の全量を１００質量％としたときに、例えば、凡そ０．１質量％から１０質量％であるが、特にこれに限定されない。
【００２１】
成形材料には、上記ポリマー材料及び熱膨張性カプセルの他に、必要に応じて種々の副成分を含有させることができる。そのような副成分の一例として、粉状及び／又は繊維状の固形充填材が挙げられる。かかる固形充填材の例としては、セラミック粉（タルク等の種々の無機化合物粉を包含する。以下同じ。）、カーボン粉（例えばカーボンブラック）、木粉、セラミックファイバー、カーボンファイバー等が挙げられる。充填材の配合量は、用いる充填材の種類及び射出成形品の用途に応じて異なり得る。典型的には、成形材料の全量を１００質量％としたときに、１質量％から６０質量％である。或いは、充填材を実質的に含有しない組成の成形材料であってもよい。成形材料には、上記固形充填材の他に、必要に応じ副成分として添加剤を含有させることができる。かかる添加剤としては、酸化防止剤、光安定剤、ＵＶ吸収剤、可塑剤、滑剤、着色剤（顔料、染料）、難燃剤、分散剤、抗菌剤、帯電防止剤等が挙げられる。
【００２２】
成形材料は、上記ポリマー材料、上記熱膨張性カプセル、及び必要に応じ上記副成分を、公知方法に従い混合することにより調製することができる。
【００２３】
次に、充填工程における充填操作について図面を参照しながら具体的に説明する。図１は、ここで開示される射出成形品の製造方法に使用される射出成形型の一例である、射出成形型１０の模式断面図である。射出成形型１０は、開閉可能な一対の型１２，１４を備えている。一対の型１２，１４は、固定式の固定型１２と、可動式の可動型１４とから構成され、型閉じによって内部に所定の成形キャビティ２６が形成される。そして、射出成形型１０の固定型１２は、射出成形装置のインジェクションノズル（図示せず）を挿入するためのロケートリング１６と、内部にスプルー１８が形成されたスプルーブッシュ２０とを有している。射出成形型１０の固定型１２と可動型１４の内面（分割面）には、型を閉じたとき、大まかに、スプルー２２、射出ゲート２４、及び成形キャビティ２６がそれぞれ形成される。成形キャビティ２６の一つの成形面２８には、目視可能な第１の凹凸により形成される模様を施すための第３の凹凸が形成されている。
【００２４】
成形面２８の第３の凹凸は、射出成形体に第１の凹凸により形成される模様を転写するためのものである。したがって、成形面２８の第３の凹凸は、第１の凹凸により形成される模様に対応する形状を有している。即ち第３の凹凸は、第１の凹凸とは、凸部と凹部とが逆になり、第３の凹凸と第１の凹凸とが嵌合する。第１の凹凸により形成される模様の種類については特に制限はなく、得られる射出成形品に施したい模様の形状に応じて適宜決定すればよい。模様は、典型的には装飾模様であり、規則的な模様であっても不規則な模様であってもよい。具体例としては、格子模様や、梨地模様、皮シボ模様などのシボ模様が挙げられる。なお、ここで開示される射出成形品の製造方法によれば、射出成形により第１の凹凸により形成される模様が施されるので、押出成形によって第１の凹凸により形成される模様を施すよりも高い転写率で模様を施すことができる。
【００２５】
このような射出成形型１０内に、加熱して溶融された成形材料３０を射出して、成形材料３０を所定形状の成形キャビティ２６内に充填する。このとき、溶融された成形材料３０が、スプルー１８，２２を通って射出ゲート２４から成形キャビティ２６内に進入し、成形キャビティ２６内に充填される。
【００２６】
次に、充填した成形材料を、成形キャビティ内で冷却固化して、少なくとも表面の一部に、目視可能な第１の凹凸により形成された模様が施された領域を有する射出成形体を得る成形工程が行われる。
【００２７】
具体的には、例えば、図１に示すように、射出成形型１０の成形キャビティ２６内に充填された成形材料３０を、ポリマー材料のガラス転移温度以下に冷却して、固化させる。これにより、射出成形体４０が得られる。射出成形体４０には、成形キャビティ２６の第３の凹凸が形成された成形面２８に接触していた面において、成形面２８の第３の凹凸により形成された模様が転写されて、目視可能な第１の凹凸により形成された模様が施される。
【００２８】
図２に、図１のＩＩ−ＩＩ方向に沿った断面のうちの、射出成形体４０の第１の凹凸が形成された部分とその近傍部分を示す。図２において、粗大な矩形の第１の凹凸（即ち、第１の凹凸の凸部４２及び凹部４４）が見られる。ポリマー材料３２中に熱膨張性カプセル３４が分散している。通常、成形材料３０に含まれている熱膨張性カプセル３４は、成形材料３０の射出成形温度（一般的には１５０℃〜２５０℃）よりも軟化温度（膨張開始温度：一般的には１６０℃〜１８０℃）が低い。しかしながら熱膨張性カプセル３４は、この段階ではほとんど熱膨張を起こしていない。それは、次の理由による。成形キャビティ２６内に充填されている成形材料３０には内部圧力が加わっている。したがって、もし冷却固化する前に可動型２４を開くと、成形材料３０に加わっていた圧力が解放されるため、成形材料３０中の熱膨張性カプセル３４が熱膨張してしまう。しかしながら、本実施形態では、成形材料３０に内部圧力が加わった状態で成形材料３０を冷却固化しており、これにより熱膨張性カプセル３４の熱膨張が実質的に防止される。
【００２９】
次に、得られた射出成形体を上記射出成形型から取り出す取出工程を行う。
【００３０】
具体的には、例えば、図１に示す射出成形型１０の可動型１４を移動させて射出成形型１０を開き、成形キャビティ２６内に形成された射出成形体４０を取り出す。
【００３１】
次に、取り出した射出成形体の表面の目視可能な第１の凹凸により形成された模様が施された領域（以下、「模様領域」ともいう）の少なくとも一部を加熱することにより、上記熱膨張性カプセルを熱膨張させて、上記目視可能な第１の凹凸により形成された模様内に上記第１の凹凸よりも微小な第２の凹凸を形成して、粗面化された領域を形成する粗面化工程を行う。
【００３２】
具体的には、例えば、図３に示すように、加熱装置５０を備えたベルトコンベア５２のベルト５４上に射出成形体４０を載せる。このとき、射出成形体４０を、模様領域がある面が上面となる状態で、ベルト５４上に乗せる。そして加熱装置５０により、射出成形体４０の上面の模様領域を加熱する。なお、図３に示す例では、模様領域において第１の凹凸により格子模様が形成されており、射出成形体４０の上面全体が模様領域となっている。
【００３３】
射出成形体４０の表面の加熱は放射熱を用いて行うことが好ましい。加熱装置５０の好ましい一例として、射出成形体４０の表面に近赤外線５６による放射熱を放射することができる近赤外線照射装置５０が挙げられる。ベルトコンベア５２によって射出成形体４０を図３の矢印Ｘ１の方向へ移動させて、射出成形体４０の上面の模様領域に近赤外線照射装置５０から近赤外線５６を照射して加熱する。このとき、射出成形体４０内に含まれている熱膨張性カプセル３４が熱膨張する温度以上に射出成形体４０の模様領域を加熱する。これにより、熱膨張性カプセル３４が熱膨張すると共に、ポリマー材料３２が熱変形し、目視可能な第１の凹凸により形成された模様内に、第１の凹凸よりも微小な第２の凹凸が形成される。第２の凹凸が形成された領域は、第２の凹凸が熱膨張性カプセル３４の熱膨張によって形成される微小なものであるために、粗面化される。即ち、射出成形体４０に、目視可能な第１の凹凸により形成された模様が施された領域であって、当該模様内に第１の凹凸よりも微小な第２の凹凸が形成されて粗面化された領域６０（以下、意匠領域６０ともいう。）が形成される。
【００３４】
このように、ポリマー材料３２の流動性が悪い場合に困難な射出成形品の装飾模様が施された表面の粗面化を、熱膨張性カプセル３４の熱膨張を利用して行うため、装飾模様が施された表面が粗面化された射出成形品を、ポリマー材料３２の流動性に関わらず容易に製造することができる。
【００３５】
射出成形体４０の模様領域の加熱条件は、射出成形体４０の表面温度が、熱膨張性カプセル３４が熱膨張する温度に達する条件であれば特に制限はなく、熱膨張性カプセル３４の膨張温度に応じて適宜設定することができる。例えば、射出成形体４０の模様領域の加熱条件は、射出成形体４０の表面温度が、凡そ８０℃〜２３０℃となるような条件とすることができる。
【００３６】
図３では、射出成形体４０の幅と同程度の幅で近赤外線５６を直線状に照射しているが、射出成形体４０の幅よりも広い幅又は狭い幅で近赤外線５６を照射してもよいし、近赤外線５６を点状に照射してもよい。なお、近赤外線照射装置５０が付帯する反射鏡によって集光される構造の場合、反射鏡を調整することで集光の程度（焦点の範囲）を変えることができる。また、近赤外線照射装置５０を固定して射出成形体４０を移動させて射出成形体４０の表面に近赤外線５６を照射しているが、射出成形体４０を固定して近赤外線照射装置５０を移動させたり、射出成形体４０と近赤外線照射装置５０とを互いに移動させたりしてもよい。
【００３７】
また、射出成形体４０の表面を加熱する加熱装置５０は、近赤外線照射装置に限定されない。例えば、射出成形体４０の表面に火炎を吹き付けるバーナ、熱風を吹き付ける熱風加熱機、高周波を利用する高周波加熱機、レーザー照射装置及び中赤外線照射装置等を用いることができる。
【００３８】
図４に、本実施形態により製造される射出成形品１００を示す。また、図５に、図４のＶ−Ｖ線に沿う射出成形品１００の断面図を示す。図４及び図５に示すように、射出成形品１００は、一つの底面が開口した箱型状に成形されている。射出成形品１００の上壁の上面全面が、第１の凹凸により形成された格子模様が施された領域が微小な第２の凹凸により粗面化された意匠領域６０となっている。射出成形品１００の上壁の意匠領域６０の下部及び側壁は、熱膨張性カプセル３４が膨張していない非膨張部６２となっている。なお、意匠領域６０は、射出成形品１００の上壁の上面の一部のみに形成されていてもよい。また、意匠領域６０の位置は、射出成形品１００の上面に限られず、射出成形品１００の側面に形成されていてもよい。つまり射出成形品１００の用途に応じて、即ち外部から視認可能であって意匠を施したい箇所に応じて、意匠領域６０の位置及び広さが適宜決定される。
【００３９】
図６に、図５中のＶＩ−ＶＩ線に沿った断面のうちの、射出成形品の第１及び第２の凹凸が形成された部分とその近傍部分を示す。図６において、粗大な矩形の第１の凹凸（即ち、第１の凹凸の凸部４２及び凹部４４）が見られる。ポリマー材料３２中に熱膨張性カプセル３４が分散しているが、表層部において膨張した熱膨張性カプセル３４Ａが見られる。そして、第１の凹凸の凸部４２及び凹部４４の表面において、膨張した熱膨張性カプセル３４Ａに基づく円弧状の微小な凸部が形成されている。また、第１の凹凸の凸部４２及び凹部４４の表面において、過度に膨張して破裂した熱膨張性カプセル３４Ｂが見られ、破裂した熱膨張性カプセル３４Ｂに基づく円弧状の微小な凹部が形成されている。これら膨張した熱膨張性カプセル３４Ａに基づく円弧状の微小な凸部と破裂した熱膨張性カプセル３４Ｂに基づく円弧状の微小な凹部とにより、第１の凹凸の凸部４２及び凹部４４においてそれぞれ、微小な第２の凹凸が形成されている。
【００４０】
なお、図６には、熱膨張性カプセルの膨張及び破裂により第２の凹凸が形成されている形態が示されているが、第２の凹凸は、熱膨張性カプセルが破裂することなく膨張した熱膨張性カプセルに基づく微小な凸部のみにより形成されていてもよいし、熱膨張性カプセルがすべて破裂して、破裂した熱膨張性カプセルに基づく微小な凹部のみにより形成されていてもよい。したがって、ここに開示される射出成形品の製造方法では、射出成形品の粗面化された領域において、熱膨張性カプセルが破裂することなくすべて膨張している形態や、熱膨張性カプセルのすべてが破裂している形態もあり得る。
【００４１】
第１の凹凸のＪＩＳ  Ｂ  ０６０１：２００１に規定された粗さ曲線要素の最大断面高さをＲｔ１、第２の凹凸のＪＩＳ  Ｂ  ０６０１：２００１に規定された粗さ曲線要素の最大断面高さをＲｔ２とすると、高い外観品質の観点から、Ｒｔ１はＲｔ２の１．５倍〜１００倍の値をとることが好ましい。Ｒｔ２の値は、加熱条件を適宜調整することにより、調整することができる。Ｒｔ１は、特に限定されないが、例えば、１５０μｍ〜１０ｍｍである。
【００４２】
また、第２の凹凸が形成された表面（粗面化された領域）について、ＪＩＳ  Ｂ  ０６０１：２００１に規定された粗さ曲線の最大断面高さＲｔ２は、３０μｍ以上２００μｍ未満であることが好ましい。Ｒｔ２が３０μｍよりも小さい場合には、模様領域において第２の凹凸がほとんど形成されておらず、模様内がほぼ平滑となってしまう虞がある。一方、Ｒｔ２が２００μｍよりも大きい場合には、模様領域に形成された第２の凹凸が大きくなりすぎて外観品質が損なわれる虞がある。
【００４３】
第２の凹凸が形成された表面（粗面化された領域）について、ＪＩＳ  Ｂ  ０６０１：２００１に規定された粗さ曲線の算術平均粗さＲａは、７μｍ以上２５μｍ以下（例えば８μｍ以上２２μｍ以下）であることが好ましい。また、第２の凹凸が形成された表面（粗面化された領域）について、ＪＩＳ  Ｂ  ０６０１：２００１に規定された粗さ曲線の最大高さ粗さＲｚは、４０μｍ以上１４０μｍ以下（例えば４３μｍ以上１３２μｍ以下）であることが好ましい。また、第２の凹凸が形成された表面（粗面化された領域）において、ＪＩＳ  Ｂ  ０６０１：２００１に規定された粗さ曲線の最大山高さＲｐは、２５μｍ以上６５μｍ以下（例えば２７μｍ以上６３μｍ以下）であることが好ましい。また、第２の凹凸が形成された表面（粗面化された領域）において、ＪＩＳ  Ｂ  ０６０１：２００１に規定された粗さ曲線の十点平均粗さＲｚｊｉｓは、３０μｍ以上９５μｍ以下（例えば３２μｍ以上９３μｍ以下）であることが好ましい。また、第２の凹凸が形成された表面（粗面化された領域）において、ＪＩＳ  Ｂ  ０６０１：２００１に規定された粗さ曲線要素の平均長さＲＳｍは、１０５０μｍ以上１５００μｍ以下（例えば１０８２μｍ以上１４８２μｍ以下）であることが好ましい。上記各パラメータは、加熱条件を適宜調整することにより、調整することができる。
【００４４】
なお、第２の凹凸が形成された表面（粗面化された領域）における上記各パラメータは、例えば、東京精密株式会社製の商品名「ＳＵＲＦＣＯＭ  １４００Ｄ（登録商標）」を用いて測定することができる。また、上記各パラメータの値は、第２の凹凸が第１の凹凸よりも微小である範囲内で選ばれる。
【００４５】
粗面化工程においては、上記模様を形成する目視可能な第１の凹凸の凸部４２の表面（上面）から所定の基準深さまでの表層部において膨張した熱膨張性カプセル３４の平均粒径（ｄｃ）に対する第１の凹凸の凹部４４の表面（下面）から当該所定の基準深さまでの表層部において膨張した熱膨張性カプセル３４の平均粒径（ｄｖ）の比（ｄｖ／ｄｃ）が、０．８０以上１．２０以下の範囲内となるように、加熱することが好ましい。当該比（ｄｖ／ｄｃ）が、０．８０以上１．２０以下であることは、第１の凹凸の凸部４２の表面から所定の基準深さまでの表層部において膨張した熱膨張性カプセル３４の膨張率と、第１の凹凸の凹部４４の表面から当該所定の基準深さまでの表層部において膨張した熱膨張性カプセル３４の膨張率とが、ほぼ同程度であることを意味する。当該比（ｄｖ／ｄｃ）は、好ましくは０．８５以上１．１５以下であり、より好ましくは０．９０以上１．１０以下である。
【００４６】
ここで第１の凹凸の凸部４２における熱膨張性カプセル３４の膨張の仕方が、第１の凹凸の凹部４４における熱膨張性カプセル３４の膨張の仕方と同じであれば、所定の基準深さが、いずれの深さであっても、上記比（ｄｖ／ｄｃ）は、同様の値を示す。測定の容易さの観点から、この所定の基準深さは、例えば、第１の凹凸の凸部４２の表面及び凹部４４の表面からそれぞれ、熱膨張性カプセル３４が膨張を起こしているところまでの深さの１／２の深さとすることができる。
【００４７】
上記比（ｄｖ／ｄｃ）が、０．８０以上１．２０以下であると、第１の凹凸の凸部４２における熱膨張性カプセル３４の膨張の程度が、第１の凹凸の凹部４４における熱膨張性カプセル３４の膨張の程度と同程度であるため、第１の凹凸の凸部４２と凹部４４とで統一感のある特に優れた外観品質と、統一感のある優れた触感を有する射出成形品１００が得られる。
【００４８】
なお、膨張した熱膨張性カプセル３４の平均粒径（ｄｃ）及び平均粒径（ｄｖ）は、上述の方法により測定することができる。
【００４９】
また、上記比（ｄｖ／ｄｃ）を、０．８０以上１．２０以下にするには、例えば、加熱装置５０に近赤外線照射装置を用い、赤外線照射量を調整して上記目視可能な第１の凹凸により形成された模様内の領域を加熱する。具体的には、第１の凹凸により形成された模様内の領域のうち、加熱時に赤外線照射装置から最も離れた位置にある部位では熱膨張性カプセル３４が十分に膨張し、且つ赤外線照射装置に最も近い位置にある部位ではポリマー材料３２が熱分解しない程度に加熱されるように、赤外線照射量や、焦点の範囲を調整する。また、第１の凹凸が形成された表面について、ＪＩＳ  Ｂ  ０６０１：２００１に規定された粗さ曲線要素の最大断面高さＲｔ１を１０ｍｍ以下にするとよい。
【００５０】
なお、熱膨張性カプセル３４が熱膨張している部分では、密度が低くなっており、そのため機械的強度が弱くなっている。射出成形品１００の剛性の確保を考慮すると、射出成形体４０の加熱は、射出成形体４０の模様領域のある面の平均厚さの２分の１以下の厚さ、即ち、射出成形体４０の模様領域のある面の厚さ方向における中心よりも表面側の部分に含まれる熱膨張性カプセル３４が熱膨張する程度の温度や時間とすることが好ましい。
【００５１】
上述の射出成形品の製造方法によれば、射出成形品の装飾模様が施された表面の粗面化が、熱膨張性カプセルの加熱による膨張を利用して行われる。そのため、装飾模様が施された表面が布目調に粗面化される。よって得られる射出成形品は、外観品質に特に優れ且つ触感に優れる。
【００５２】
そこで別の観点から、本発明の別の実施形態は、上述の製造方法によって製造された射出成形品である。当該射出成形品は、高い意匠性が求められる用途において有用であり、コンソールボックス、インストルメントパネル、カバー部材等の車両内装品や、建物内装品などに好適に用いることができる。
【００５３】
以下、本発明に関する実施例を説明するが、本発明をかかる具体的実施例に示すものに限定することを意図したものではない。
【００５４】
＜例＞
ポリマー材料としてスチレン系熱可塑性エラストマーであるリケンテクノス株式会社製の商品名「アクティマー（登録商標）」を９５質量％と、熱膨張性カプセルとして積水化学工業株式会社製の商品名「ADVANCELL（登録商標）」を５質量％とが混合された成形材料を用意した。上記用意した成形材料を溶融し、成形キャビティの一成形面に格子模様の凹凸が施された射出成形型に充填して射出した。成形型を開くことなく成形材料を冷却固化させた後、成形型を開いて射出成形体を得た。成形された射出成形体の一面には、格子模様が転写されていた。
【００５５】
次に、近赤外線装置として株式会社ハイベック製の商品名「ＨＹＬ２５−１４」を用い、上記成形された射出成形体をベルトコンベアに載せて当該射出成形体の表面を加熱した。加熱の際、照射距離（近赤外線装置と射出成形体との距離）と、ベルトコンベアの移動速度と、近赤外線装置の電圧とを調整して、格子模様の凸部と凹部とが同程度に加熱される赤外線照射量にした。これにより、格子模様内が微細な凹凸により粗面化された表面を有する本例に係る射出成形品を得た。光学顕微鏡により、得られた射出成形品の断面を観察したところ、格子模様の凸部の表面から所定の基準深さまでの表層部において膨張した熱膨張性カプセルの平均粒径（ｄｃ）に対する格子模様の凹部の表面から当該所定の基準深さまでの表層部において膨張した熱膨張性カプセルの平均粒径（ｄｖ）の比（ｄｖ／ｄｃ）は、凡そ１であった。また、格子模様内の微小な凹凸について、最大断面高さＲｔは９３．３μｍであった。
【００５６】
以上、本発明の具体例を図面を参照しつつ詳細に説明したが、これらは例示にすぎず、特許請求の範囲を限定するものではない。特許請求の範囲に記載の技術には、以上に例示した具体例を様々に変形、変更したものが含まれる。
【符号の説明】
【００５７】
１０  射出成形型
１２  固定型
１４  可動型
１６  ロケートリング
１８  スプルー
２０  スプルーブッシュ
２２  スプルー
２４  射出ゲート
２６  成形キャビティ
２８  成形面
３０  成形材料
３２  ポリマー材料
３４  熱膨張性カプセル
４０  射出成形体
４２  第１の凹凸の凸部
４４  第１の凹凸の凹部
５０  近赤外線照射装置（加熱装置）
５２  ベルトコンベア
５４  ベルト
５６  近赤外線
６０  意匠領域
６２  非膨張部
１００  射出成形品
【図１】
0006562737.tif 000002
【図２】
0006562737.tif 000003
【図３】
0006562737.tif 000004
【図４】
0006562737.tif 000005
【図５】
0006562737.tif 000006
【図６】
0006562737.tif 000007